(57)【要約】【課題】架橋ヒアルロン酸ゲルを利用して、化粧料に配合される可能性のある塩又は薬剤の濃度において十分な粘弾性を発揮することができる新規な耐塩性増粘剤を開発する。【解決手段】本発明は架橋ヒアルロン酸ゲルを含む増粘剤を提供する。前記架橋ヒアルロン酸ゲルの製造方法は、（１）ヒアルロン酸、架橋剤及び水を含む混合物を酸又はアルカリ条件下で攪拌混合するステップと、（２）前記混合物の架橋反応を行うステップと、（３）前記混合物を破砕し、スラリーにするステップとを含む。【選択図】なし【特許請求の範囲】
【請求項１】
（１）ヒアルロン酸、架橋剤及び水を含む混合物を酸又はアルカリ条件下で攪拌混合するステップと、（２）前記混合物の架橋反応を行うステップと、（３）前記混合物を破砕し、スラリーにするステップとを含む方法により製造される架橋ヒアルロン酸ゲルからなることを特徴とする、増粘剤。
【請求項２】
前記方法は、ステップ（２）とステップ（３）との間に、前記混合物を膨潤させるステップを含むことを特徴とする、請求項１に記載の増粘剤。
【請求項３】
前記架橋剤は、ジビニルスルホン、１，４−ブタンジオール・ジグリシジルエーテル及びエチレングリコール・ジグリシジルエーテルからなる群から選択されることを特徴とする、請求項１又は２に記載の増粘剤。
【請求項４】
請求項１ないし３のいずれか１つに記載の増粘剤を含むことを特徴とする、化粧料。
【請求項５】
４−メトキシサリチル酸カリウム塩及び／又はアスコルビン酸−２−グルコシドを含むことを特徴とする、請求項４に記載の化粧料。
【発明の詳細な説明】
【技術分野】
【０００１】
本発明は、新規な増粘剤及びこれを含む化粧料に関し、具体的には、架橋ヒアルロン酸ゲルスラリーを含む耐塩性増粘剤と、該増粘剤を含む化粧料とに関する。
【背景技術】
【０００２】
化粧料の使い心地を向上させ、高級感を付与する目的で、化粧料に増粘剤を配合する場合がある。しかし、アラビアガム、カルボキシメチルセルロースナトリウムのような化粧料に従来から配合されてきた増粘剤は、塩又は薬剤の存在下で粘弾性が低下する。
【０００３】
化粧料には、保湿剤、脱色剤、アミノ酸、ビタミンとして種々の塩が配合される場合がある。そこで化粧料の分野で利用するために、これらの塩の存在下でも粘弾性を失わない、耐塩性を有する増粘剤を開発する必要がある。
【０００４】
ヒアルロン酸溶液は粘弾性を有するため増粘剤として使用される場合があるが、ヒアルロン酸溶液は曳糸性を示すので、化粧料の使い心地の面で問題がある。また、ヒアルロン酸溶液は該溶液中の塩濃度が高くなると粘性が低下する。特許文献１に記載の架橋ヒアルロン酸ゲルは架橋率が低く、かつ、優れた粘弾性を示す。しかし、架橋ヒアルロン酸ゲルは一定の体積寸法を保つ性質があるので、例えば体内に注入される組織増大物質のような用途には利用できるが、そのままでは化粧料用の増粘剤としては用いることはできない。
【先行技術文献】
【特許文献】
【０００５】
【特許文献１】国際公開ＷＯ２００６／０５１９５０公報
【発明の概要】
【発明が解決しようとする課題】
【０００６】
架橋ヒアルロン酸ゲルを利用して、化粧料に配合される可能性のある塩又は薬剤の濃度において十分な粘弾性を発揮することができる新規な耐塩性増粘剤を開発する必要がある。
【課題を解決するための手段】
【０００７】
本発明は架橋ヒアルロン酸ゲルを含む増粘剤を提供する。前記架橋ヒアルロン酸ゲルの製造方法は、ヒアルロン酸、架橋剤及び水を含む混合物を酸又はアルカリ条件下で攪拌混合するステップと、（２）前記混合物の架橋反応を行うステップと、（３）前記混合物を破砕し、スラリーにするステップとを含む。
【０００８】
本発明の増粘剤において、前記架橋ヒアルロン酸ゲルの製造方法は、ステップ（２）とステップ（３）との間に、前記混合物を浸漬液に浸漬し、膨潤させるステップを含む場合がある。
【０００９】
本発明の増粘剤において、前記架橋剤は、ジビニルスルホン、１，４−ブタンジオール・ジグリシジルエーテル及びエチレングリコール・ジグリシジルエーテルからなる群から選択される場合がある。
【００１０】
本発明は、本発明の増粘剤を含む化粧料を提供する。
【００１１】
本発明の化粧料は、４−メトキシサリチル酸カリウム塩及び／又はアスコルビン酸−２−グルコシドを含む場合がある。
【図面の簡単な説明】
【００１２】
【図１】架橋ヒアルロン酸ゲルスラリーの貯蔵弾性率（Ｇ’）と塩濃度との関係を示すグラフ。
【図２】架橋ヒアルロン酸ゲルスラリーの膨潤率と塩濃度との関係を示すグラフ。
【図３】架橋ヒアルロン酸ゲルスラリーの貯蔵弾性率（Ｇ’）と塩濃度との関係を示すグラフ。
【図４】１％のヒアルロン酸溶液の貯蔵弾性率（Ｇ’）と塩濃度との関係を示すグラフ。
【図５】１％のシンタレンＬ溶液の貯蔵弾性率（Ｇ’）と塩濃度との関係を示すグラフ。
【図６】架橋ヒアルロン酸ゲルスラリーの貯蔵弾性率（Ｇ’）を示す棒グラフ。
【図７】１％のヒアルロン酸及びシンタレンＬ溶液の貯蔵弾性率（Ｇ’）を示す棒グラフ。
【図８】０．２％のヒアルロン酸及びシンタレンＬ溶液かの貯蔵弾性率（Ｇ’）を示す棒グラフ。
【００１３】
本明細書において「増粘剤」とは、化粧料、食品、飲料、医薬品等の製品に粘弾性を付与する目的で、該組成物に配合される組成物をいう。
【００１４】
本明細書において「耐塩性」とは、増粘剤を含む溶液中の塩濃度を、化粧料に配合されることがある範囲内で増加させても、該溶液の粘弾性が低下しにくい性質をいう。
【００１５】
本明細書において「曳糸性」とは、溶液の一部を取り分けるときに溶液の表面が切断せずに糸状に伸びる性質をいう。
【００１６】
本発明で使用されるヒアルロン酸は、例えば、鶏冠等の動物組織からの単離抽出法、微生物を用いた発酵法により得ることができる。また、本発明のヒアルロン酸として、バイオヒアロ１２（株式会社資生堂）、ヒアルロン酸（株式会社紀文フードケミファ）等のような市販のヒアルロン酸を用いることができる。本発明のヒアルロン酸の分子量は特に限定されないが、１０万以上であることが好ましく、５０万〜３００万程度であることがより好ましい。
【００１７】
本発明の架橋ヒアルロン酸ゲルを製造する方法で使用されるヒアルロン酸は、ヒアルロン酸の誘導体及び／又は塩を含む。本明細書においてヒアルロン酸の誘導体は、ヒアルロン酸が、そのヒドロキシル基、カルボキシル基等の官能基において、エステル基、エーテル基、アセチル基、アミド基、アセタール基、ケタール基等の原子団と共有結合したものをいう。本明細書においてヒアルロン酸及びその誘導体の塩は、ヒアルロン酸及びその誘導体の金属塩、アミン塩等を含む。前記金属塩は、ナトリウム塩又はカリウム塩のようなアルカリ金属塩、アルカリ土類金属塩等を含む場合がある。前記アミン塩は、トリエチルアミン塩、ベンジルアミン塩等を含む場合がある。
【００１８】
本発明の架橋ヒアルロン酸ゲルを製造する方法において、ヒアルロン酸は、例えば５〜２０ｗ／ｖ％、好ましくは１０〜２０ｗ／ｖ％という濃度で混合物中に含まれる場合がある。
【００１９】
本発明においてヒアルロン酸ゲルの架橋剤として、ヒアルロン酸分子の有するヒドロキシル基、カルボキシル基、アセトアミド基といった反応性官能基と反応して共有結合を形成し得る官能基を１分子中に２個以上有する多官能基性化合物を用いることができる。本発明で使用される架橋剤は、具体的には、１，３−ブタジエンジエポキシド、１，２，７，８−ジエポキシオクタン、１，５−ヘキサジエンジエポキシド等のようなアルキルジエポキシ体と、エチレングリコールジグリシジルエーテル、１，４−ブタンジオール・ジグリシジルエーテル、ビスフェノールＡ・ジグリシジルエーテル等のようなジグリシジルエーテル体と、ジビニルスルホンと、エピクロルヒドリンとを含む。好ましくは前記架橋剤は、ジビニルスルホン、１，４−ブタンジオール・ジグリシジルエーテル、エチレングリコール・ジグリシジルエーテルからなる群から選択される。前記架橋剤は、より好ましくはジビニルスルホンである。本発明の架橋ヒアルロン酸ゲルを製造する方法においては、２種類以上の架橋剤を組み合わせて使用することもできる。
【００２０】
本発明におけるヒアルロン酸ゲルの架橋剤の濃度は、例えば０．０２〜１ｗ／ｖ％、好ましくは０．０５〜０．５ｗ／ｖ％、あるいは、例えば０．０２〜２ｗ／ｗ％の場合がある。
【００２１】
本発明の架橋ヒアルロン酸ゲルを製造する方法において、酸又はアルカリ条件とは、架橋反応時におけるヒアルロン酸の反応性を高める目的で設定される本発明の混合物のｐＨ条件であって、酸性条件としてはｐＨ１〜５の条件、アルカリ性条件としてはｐＨ１０〜１４の条件をいう。本発明のヒアルロン酸、架橋剤及び水を含む混合物は、塩酸、硫酸等のような酸、水酸化ナトリウム、水酸化カリウム等のような塩基、あるいは、リン酸塩、４級アンモニウム塩等の適当な緩衝剤を使用して、ｐＨ１〜５又はｐＨ１０〜１４の条件下で攪拌混合され、架橋反応に供される。
【００２２】
本発明の架橋ヒアルロン酸ゲルを製造する方法における撹拌は、該混合物中のヒアルロン酸を物理的に切断することなく撹拌する方法により行なわれる場合がある。具体的には、前記撹拌する方法は、自転−公転式混合装置による撹拌、パン生地練り装置又はもちつき装置による撹拌、ヒトの手で揉むことによる撹拌等を含む。前記自転−公転式混合装置は、例えば特開昭６１−２９０９４６号公報等に記載の装置を使用することができる。
【００２３】
本発明の架橋ヒアルロン酸ゲルを製造する方法のステップ（２）における架橋反応は、ステップ（１）で攪拌混合された混合物を成形し、３ないし２４時間室温で静置することにより実行される場合がある。前記混合物の成形は、事前に作製した型に前記ゲル状混合物を押し込むことにより行なわれる場合、ヒトの手で前記ゲル状混合物を適宜成形することにより行なわれる場合等がある。
【００２４】
本発明の架橋ヒアルロン酸ゲルを製造する方法のステップ（３）における破砕は、破砕されるゲルの重量や体積に応じて、業務用又は研究開発用粉砕機を使用して実施される場合がある。
【００２５】
本明細書において「化粧料」とは、身体を清潔にしたり、外見を美しくしたりする目的で、皮膚への塗布、散布等を行うもので、作用の緩和なものをいう。本発明の化粧料は、基礎化粧料、メイクアップ化粧料、薬用化粧料、トイレタリー製品等を含む。
【００２６】
また、本発明の化粧料は、例えば、油脂類、保湿剤、美白剤、色素、香料、栄養素、抗菌剤、酸化防止剤、紫外線吸収剤等の薬剤を含む場合がある。前記美白剤には４−メトキシサリチル酸カリウム塩が含まれ、前記栄養素及び酸化防止剤にはアスコルビン酸−２−グルコシドが含まれる。
【００２７】
本明細書において「浸漬液」とは、架橋反応後の本発明の混合物を浸漬することにより、架橋ヒアルロン酸ゲルを洗浄し、かつ、膨潤させるための液体である。前記浸漬液は、生理食塩水及び等張リン酸緩衝液を含むがこれらに限定されない。前記浸漬液は、本発明の化粧料の有効塩又は薬剤をさらに含む場合がある。
【発明を実施するための形態】
【００２８】
以下の実施例によって本発明について詳細な説明を行なうが、本発明はこれらの実施例により何ら限定されるものではない。
【実施例１】
【００２９】
１．架橋ヒアルロン酸ゲルスラリーの耐塩性の検討
１−１．方法
（架橋ヒアルロン酸ゲルスラリーの調製）
０．１Ｎ  ＮａＯＨ水溶液４．９５ｍＬと、ジメチルスルホキシドで１６．６７倍に希釈したジビニルスルホン溶液５０μＬ（ジビニルスルホンとして３μＬ）とを、直径６５ｍｍの小型ガラス乳鉢に添加してよく撹拌し、０．８ｇのヒアルロン酸（バイオヒアロ１２（株式会社資生堂））をさらに添加した。乳棒にて上述の混合物を撹拌し、半透明のゲル状混合物を得た。前記ゲル状混合物を滅菌ポリエチレン袋（長さ１００ｍｍ、幅７０ｍｍ）の底部に入れた後、棒状（長さ約７０ｍｍ、直径約１０ｍｍ）に成形した。これを室温で４時間静置し、架橋反応を行なわせ、棒状ゲルを得た。棒状ゲルをポリエチレン袋より取り出し、重量を測定し，１Ｌの滅菌生理食塩水中に浸漬し２４時間静置した。その後、棒状ゲルを１Ｌの等張リン酸緩衝液（ｐＨ６．８）に浸漬し室温で５日間静置し，棒状ゲルの洗浄と膨潤を行った。５日間の洗浄及び膨潤工程の後の膨潤した棒状ゲルの重量を測定した。該棒状ゲルを４個の断片に分割し、それぞれのゲル断片の重量（分割直後断片重量）を測定してから、それぞれ０％、０．９％、１．８％、２．７％のＮａＣｌを含むリン酸緩衝液に浸漬し２日間静置し、それぞれのゲル断片の重量（膨潤後断片重量）を測定した。その後、前記ゲル断片を破砕して架橋ヒアルロン酸ゲルスラリーを得た。一連の作業は、微生物汚染を回避するために滅菌器具及び滅菌試薬を用い、ゲル調製操作はクリーンベンチ内で実施した。
【００３０】
（膨潤率の算出）
前記架橋ヒアルロン酸ゲルスラリーのそれぞれについて前記膨潤後断片重量を前記分割直後断片重量で除算した結果の百分率がそれぞれのＮａＣｌ濃度のリン酸緩衝液に浸漬したゲル断片の膨潤率である。
【００３１】
（粘弾性の測定）
取得した架橋ヒアルロン酸ゲルスラリーについて、粘弾性の測定を実施した。粘弾性の測定は、レオメーター（Ｒｈｅｏｌｙｓｔ  ＡＲ１０００−Ｎ：ＴＡ  Ｉｎｓｔｒｕｍｅｎｔｓ）を用いて実施した。２５°Ｃ、周波数０．１Ｈｚ〜１０Ｈｚの条件で、貯蔵弾性率（Ｇ’）及び損失弾性率（Ｇ’’）の測定を行った。以下で粘弾性の測定結果を表示するときは、周波数１ＨｚにおけるＧ’を用いた。
【００３２】
１−２．結果
上述の手順で調製することができた架橋ヒアルロン酸ゲルスラリー（ロット３０４１）の理論上の最終ヒアルロン酸濃度は約２．５ｗ／ｗ％であった。異なる濃度（０％、０．９％、１．８％、２．７％）のＮａＣｌを含む架橋ヒアルロン酸ゲルスラリーの粘弾性及び膨潤率を測定した結果を図１及び２に示す。
【００３３】
図１は、架橋ヒアルロン酸ゲルスラリー（ロット３０４１）の貯蔵弾性率（Ｇ’）と塩濃度との関係を示すグラフである。ＮａＣｌを含まない架橋ヒアルロン酸ゲルスラリーのＧ’は約１０００Ｐａであったが、０．９％のＮａＣｌを含む架橋ヒアルロン酸ゲルスラリーのＧ’は２０００Ｐａを超え、ＮａＣｌを含むとＧ’は約２倍に増大した。架橋ヒアルロン酸ゲルスラリーのＧ’は、ＮａＣｌの濃度が０．９％を超えて増加しても大きな変化を示さなかった。この結果から、架橋ヒアルロン酸ゲルスラリーは、塩濃度が増加しても粘弾性が大きな変化を示さず、耐塩性が高いことがわかった。
【００３４】
図２は、架橋ヒアルロン酸ゲルスラリー（ロット３０４１）の膨潤率と塩濃度との関係を示すグラフである。ＮａＣｌを含まない架橋ヒアルロン酸ゲルスラリーの膨潤率は約１６０％であったが、０．９％のＮａＣｌを含む架橋ヒアルロン酸ゲルスラリーの膨潤率は約１００％となり、ＮａＣｌを含むゲルスラリーの膨潤率はやや低下した。架橋ヒアルロン酸ゲルスラリーの膨潤率は、ＮａＣｌの濃度が０．９％を超えて増加しても大きな変化を示さなかった。
【実施例２】
【００３５】
２．架橋ヒアルロン酸ゲルスラリー、ヒアルロン酸溶液及びシンタレンＬ溶液の耐塩性の検討
２−１．方法
異なる濃度（０％、０．９％、１．８％、２．７％）のＮａＣｌを含む架橋ヒアルロン酸ゲルスラリーは、ヒアルロン酸の添加量を０．５ｇとした以外は実施例１に記載の方法に従い調製した。得られた架橋ヒアルロン酸ゲルスラリー（ロット３０４２ａ）の理論上の最終ヒアルロン酸濃度は約１．１ｗ／ｗ％であった。また比較例として、異なる濃度（０％、０．９％、１．８％、２．７％）のＮａＣｌを含む１％のヒアルロン酸溶液と、異なる濃度（０％、０．９％、１．８％、２．７％）のＮａＣｌを含む１％のシンタレンＬ（和光純薬工業株式会社）溶液とを定法に従い調製した。調製された架橋ヒアルロン酸ゲルスラリー、ヒアルロン酸溶液及びシンタレンＬ溶液について、実施例１に記載の方法に従い粘弾性の測定を実施した。
【００３６】
２−２．結果
【００３７】
図３は、架橋ヒアルロン酸ゲルスラリー（ロット３０４２ａ）の貯蔵弾性率（Ｇ’）と塩濃度との関係を示すグラフである。ＮａＣｌを含まない架橋ヒアルロン酸ゲルスラリーのＧ’は約４０Ｐａであったが、０．９％のＮａＣｌを含む架橋ヒアルロン酸ゲルスラリーのＧ’は約１４０Ｐａとなり、ＮａＣｌを含むとＧ’は約３倍に増大した。また、この約１４０Ｐａという値は、０．９％のＮａＣｌを含む１％のヒアルロン酸及びシンタレンＬ溶液のＧ’と比較して、それぞれ３０倍以上及び２倍以上の値であった。（図４及び５を参照せよ。）また、架橋ヒアルロン酸ゲルスラリーのＧ’は、塩濃度が０．９％を超えて増加しても大きな変化を示さなかった。
【００３８】
図４は、１％のヒアルロン酸溶液の貯蔵弾性率（Ｇ’）と塩濃度との関係を示すグラフである。ＮａＣｌを含まないヒアルロン酸溶液のＧ’は約６Ｐａであったが、０．９％のＮａＣｌを含むヒアルロン酸溶液のＧ’は約４Ｐａとなり、ＮａＣｌを含むとＧ’はやや低下した。ヒアルロン酸溶液のＧ’は、塩濃度が０．９％を超えて増加するのに伴い低下した。
【００３９】
図５は、１％のシンタレンＬ溶液の貯蔵弾性率（Ｇ’）と塩濃度との関係を示すグラフである。ＮａＣｌを含まないシンタレンＬ溶液のＧ’は約７０Ｐａであったが、０．９％のＮａＣｌを含むシンタレンＬ溶液のＧ’は約６０Ｐａとなり、ＮａＣｌを含むとＧ’は低下した。シンタレンＬ溶液のＧ’は、塩濃度が０．９％を超えて増加するのに伴い低下した。
【００４０】
図３〜５に示された結果から、ヒアルロン酸溶液及びシンタレンＬ溶液は耐塩性が低いが、架橋ヒアルロン酸ゲルスラリーは、同濃度の塩を含むヒアルロン酸溶液又はシンタレンＬ溶液と比較して高い粘弾性を示すとともに、塩濃度が増加しても粘弾性が大きな変化を示さず、耐塩性が高いことがわかった。
【実施例３】
【００４１】
３．架橋ヒアルロン酸ゲルスラリーと、ヒアルロン酸溶液と、シンタレンＬ溶液との耐塩性及び薬剤耐性の検討
化粧品等に汎用される成分の例として、４−メトキシサリチル酸カリウム塩（４ＭＳＫ）及びアスコルビン酸−２−グルコシド（ＡＡ２Ｇ）を含む増粘剤の粘弾性について検討した。
【００４２】
３−１．方法
２％の４ＭＳＫ、２％のＡＡ２Ｇ又は０．９％のＮａＣｌを含むか、これらのいずれも含まない架橋ヒアルロン酸ゲルスラリーを調製した。その調製方法については、ヒアルロン酸の添加量を０．４ｇとしたこと、及び、棒状のゲルを４個に分割した後、０％又は０．９％のＮａＣｌか、２％の４ＭＳＫか、２％のＡＡ２Ｇかを含むリン酸緩衝液に浸漬し２日間静置したことを除いて、実施例１に記載の方法に従った。得られた架橋ヒアルロン酸ゲルスラリーの理論上の最終ヒアルロン酸濃度は約１．１ｗ／ｗ％であった。比較例として、２％の４ＭＳＫ、２％のＡＡ２Ｇ又は０．９％のＮａＣｌを含むか、これらのいずれも含まない、ヒアルロン酸又はシンタレンＬの１％又は０．２％溶液を調製した。調製された架橋ヒアルロン酸ゲルスラリー、ヒアルロン酸溶液及びシンタレンＬ溶液について、実施例１に記載の方法に従い粘弾性の測定を実施した。
【００４３】
３−２．結果
図６は、架橋ヒアルロン酸ゲルスラリーの貯蔵弾性率（Ｇ’）を示す棒グラフである。２％の４ＭＳＫ、２％のＡＡ２Ｇ、０．９％のＮａＣｌを含む架橋ヒアルロン酸ゲルスラリーのＧ’は、それぞれ約９０Ｐａ、約８０Ｐａ、約６０Ｐａであったが、前記成分のいずれも含まない架橋ヒアルロン酸ゲルスラリーのＧ’は約２０Ｐａとなり、塩又は薬剤の存在下ではＧ’が増大した。
【００４４】
図７は、１％のヒアルロン酸又はシンタレンＬ溶液の貯蔵弾性率（Ｇ’）を示す棒グラフである。２％の４ＭＳＫ又はＡＡ２Ｇを含む１％のヒアルロン酸溶液のＧ’はいずれも約３０Ｐａであったが、前記成分のいずれも含まない１％のヒアルロン酸溶液のＧ’は約４０Ｐａとなり、塩又は薬剤を含むとＧ’はやや低下した。また、２％の４ＭＳＫ又はＡＡ２Ｇを含む１％のシンタレンＬ溶液のＧ’はいずれも約６０Ｐａであったが、前記成分のいずれも含まない１％のシンタレンＬ溶液のＧ’は約８０Ｐａとなり、塩又は薬剤の存在下ではＧ’はやや低下した。
【００４５】
図８は、０．２％のヒアルロン酸又はシンタレンＬ溶液の貯蔵弾性率（Ｇ’）を示す棒グラフである。２％の４ＭＳＫ又はＡＡ２Ｇを含む０．２％のヒアルロン酸溶液のＧ’はいずれも０．１Ｐａを下回ったが、前記成分のいずれも含まない０．２％のヒアルロン酸溶液のＧ’は約０．５Ｐａで、塩又は薬剤の存在下ではＧ’は著しく低下した。また、２％の４ＭＳＫ及びＡＡ２Ｇを含む０．２％のシンタレンＬ溶液のＧ’はそれぞれ約１．５Ｐａ及び約０．５Ｐａであったが、前記成分のいずれも含まない０．２％のシンタレンＬ溶液のＧ’は３Ｐａを超える値となり、塩又は薬剤の存在下ではＧ’は著しく低下した。
【００４６】
図６〜８に示された結果より、ヒアルロン酸溶液及びシンタレンＬ溶液は、塩又は薬剤の存在下では粘弾性が低下し、耐塩性及び薬剤耐性が低いことがわかった。また、架橋ヒアルロン酸ゲルスラリーは、塩又は薬剤の存在下でも粘弾性が低下せず、耐塩性及び薬剤耐性が高いことがわかった。
【実施例４】
【００４７】
４．架橋ヒアルロン酸ゲルスラリー及びヒアルロン酸溶液の曳糸性の検討
実施例１〜３で調製した架橋ヒアルロン酸ゲルスラリー及びヒアルロン酸溶液の曳糸性について、実施例１〜３の作業工程中に目視により評価した。その結果、ヒアルロン酸溶液は曳糸性を有したが、架橋ヒアルロン酸ゲルスラリーは曳糸性を有しなかった。
【００４８】
架橋ヒアルロン酸ゲルスラリーは、同濃度の塩を含むヒアルロン酸溶液又はシンタレンＬ溶液と比較して非常に高い粘弾性を示した。架橋ヒアルロン酸ゲルスラリーの粘弾性は塩又は薬剤の濃度が増加しても大きな変化を示さなかったことから、架橋ヒアルロン酸ゲルスラリーは耐塩性及び薬剤耐性を有する。また、架橋ヒアルロン酸ゲルスラリーはヒアルロン酸溶液と異なり、曳糸性がなかった。よって、架橋ヒアルロン酸ゲルスラリーは耐塩性のある増粘剤として利用することができる。架橋ヒアルロン酸ゲルスラリーを含む増粘剤を化粧品処方に用いることにより使い心地の良い製品を提供できることが期待される。
【図１】
2010202522.tif 000002
【図２】
2010202522.tif 000003
【図３】
2010202522.tif 000004
【図４】
2010202522.tif 000005
【図５】
2010202522.tif 000006
【図６】
2010202522.tif 000007
【図７】
2010202522.tif 000008
【図８】
2010202522.tif 000009